(57)【要約】【課題】農園芸用途に使用中または使用後に生分解する農園芸用紐において、結束作業等で取り扱う際の手ざわり感や結束のし易さ、さらに結束後の解け難さ及び紐の引張強さを改善する。【解決手段】生分解性を有する紐体１と、この紐体の外周に巻き付けた生分解性樹脂からなる延伸された皺状のテープ２とを有し、また、前記紐体１と、前記テープ２とは接着しておらず、延伸された皺状のテープの外周面２１は平滑である生分解性農園芸用紐である。【選択図】図１
2006067936.tif 000002
【特許請求の範囲】
【請求項１】
生分解性を有する紐体と、この紐体の外周に巻き付けた生分解性樹脂からなる延伸されたテープとから構成され、かつ、前記紐体と、前記テープとが、接着していないことを特徴とする農園芸用紐。
【請求項２】
請求項１記載の農園芸用紐の外周面が平滑であることを特徴とする農園芸用紐。
【請求項３】
生分解性を有する紐体が、紙及び／または天然繊維を原料とする紐である請求項１または２記載の農園芸用紐。
【請求項４】
生分解性樹脂が、生分解性ポリエステル樹脂である請求項１〜３記載の農園芸用紐。
【請求項５】
生分解性を有する紐体とこの紐体の外周に巻き付けた生分解性樹脂からなる延伸されたテープとから構成されている紐状の集束体を、延伸されたテープの融点以上の温度を有する成形孔ダイを通過させることを特徴とする農園芸用紐の製造方法。
【発明の詳細な説明】
【技術分野】
【０００１】
本発明は、果樹の枝の誘引、農作物の結束、根鉢の養生、さらには樹木の支柱への結着等として、農業用、園芸用あるいは林業用に利用される農園芸用紐に関するものである。
【背景技術】
【０００２】
従来、特開平１１−３２５９４号公報によって開示された農園芸用の紐が知られている。この特許文献では、生分解性を有する紐体と、この紐体の外周面にコーティングされた生分解性を有する合成樹脂からなるコーティング層とから構成されている農園芸用紐が開示されている。この方法によれば、コーティング層の厚さを調節することにより、紐を確実に保護したり自由に曲折したりすることが可能であると記載されている。しかし、この方法によれば、紐体に生分解性樹脂を単にコーティングしているため紐が硬くなり、結束時における操作性が良くない。また、コーティングした生分解性樹脂は紐体に固着しており、リサイクルのために紐体と生分解性樹脂を分離することが困難である。
【特許文献１】特開平１１−３２５９４号公報
【発明の開示】
【発明が解決しようとする課題】
【０００３】
解決しようとする課題は、農園芸用紐として取り扱う際の手ざわり感や紐の引張強さ、さらに、結束性（結束のし易さ、さらに結束後の解け難さ）を改善する点である。
【課題を解決するための手段】
【０００４】
請求項１に係わる発明は、生分解性を有する紐体と、この紐体の外周に巻き付けた生分解性樹脂からなる延伸されたテープとから構成され、かつ、前記紐体と前記テープとが接着していない農園芸用紐である。
【０００５】
請求項２に係わる発明は、請求項１記載の農園芸用紐において、その外周面が平滑である農園芸用紐である。
【０００６】
請求項３に係わる発明は、生分解性を有する紐体が、紙及び／または天然繊維を原料とする紐である請求項１または２記載の農園芸用紐である。
【０００７】
請求項４に係わる発明は、請求項１〜３記載の農園芸用紐において、生分解性樹脂が生分解性ポリエステル樹脂である。
【０００８】
請求項５に係わる発明は、生分解性を有する紐体とこの紐体の外周に巻き付けた生分解性樹脂からなる延伸されたテープとから構成されている紐状の集束体を、延伸されたテープの融点以上の温度を有する成形孔ダイを通過させることを特徴とする農園芸用紐の製造方法である。
【発明の効果】
【０００９】
本発明の生分解性農園芸用紐は、生分解性を有する紐体と、この紐体の外周に巻き付けた生分解性樹脂からなる延伸されたテープとから構成されているため、農業用、園芸用あるいは林業用に使用されたとき、特に、紐としての手ざわり感が良いために使い勝手が良く、かつ、結束性も良く、また、引張強さも大きくなり農園芸用紐として良好に使用できる。再生利用時には、心材の紐体と外周のテープとを容易に分離・分別できる。
【発明を実施するための最良の形態】
【００１０】
以下、本発明の実施形態について図面を参照して説明する。
図１は、請求項２に基づく本発明の実施例の一部切り欠き斜視図であり、生分解性を有する紐体１を心材として外周を延伸されたテープ２で巻き付けた状態を示した説明図である。この図に示すように、本発明の実施例の農園芸用紐３は、生分解性を有する紐体１とこの紐１の外周に巻き付けた生分解性樹脂からなる皺状の延伸されたテープ２とから構成されている。紐１の外周に巻き付けられた延伸されたテープ２は、その表面が平滑にしてあり、例えば薄く融着させ、紐全体としての外周形状を安定化している。延伸されたテープの外周面２１の内側は延伸されたテープが皺状になっているため、クッション様の働きをする。このクッションは、紐としての手ざわり感、結束時の結び易さ・解け難さの改善に大きく作用している。
【００１１】
本発明品は、心材となる紐とその周囲の生分解性樹脂とが付着等接着していない。本発明品の通常使用においては、心材とその周囲の生分解性樹脂テープが分離・分解することはないが、紐を１ｍ程度に短く切り、紐の端から心材をつまみ、紐の外周を緩やかに持ち引き抜くことにより容易に心材とその周りの樹脂とを分離・分別することができる。本発明品は再生が容易に行える環境対応型の資材である。
【００１２】
本発明に使用される生分解性を有する紐体としては、生分解性を有するものであれば良く、例えば麻（大麻、亜麻、マニラ麻、苧麻）、綿、羊毛、人絹、紙、生分解性合成樹脂等を原料とした紐が挙げられる。なかでも、請求項３に記載した、紙及び／または天然繊維を原料とする紐は、その耐水性や耐細菌性を改善する目的で好適に本発明に使用できる。特に、ジュートを素材として撚糸することにより得られた麻紐が十分な強度が得られるため良好に用いることができる。
【００１３】
本発明に用いられる生分解性樹脂は、テープ状に加工し所定倍率に延伸できるもので有れば良く、特に限定されるものではない。請求項４に記載のポリエステル系の生分解性樹脂は、延伸、成形加工性に優れているため、本発明に良好に使用出来る。
【００１４】
本発明で好ましく用いられるポリエステル系生分解性樹脂としては、ポリ乳酸、ポリカプロラクトン又は脂肪族ジカルボン酸と多価アルコールとを原料として得られる脂肪族ポリエステル系生分解性樹脂等が挙げられる。脂肪族ポリエステル系生分解性樹脂に用いられる脂肪族ジカルボン酸としては、例えば、コハク酸、アジピン酸等が挙げられる。また、脂肪族ポリエステル系生分解性樹脂に用いられる多価アルコールとしては、例えば、エチレングリコール、プロピレングリコール、１，４−ブチレングリコール等が挙げられる。上記脂肪族ジカルボン酸と多価アルコールとの使用割合は、特に限定されず、適宜選択される。
【００１５】
このような生分解性樹脂としては、市販品を用いることができ、例えば、昭和高分子株式会社製のポリブチレンサクシネート、ポリエチレンサクシネート等、三井化学株式会社製又はカーギル・ダウ・ポリマー株式会社製のポリ乳酸、ダイセル株式会社製のポリカプロラクトン、モンサント株式会社製のポリ（３−ヒドロキシ酪酸−CO−３−ヒドロキシ吉草酸）（Ｐ（３ＨＢ−３ＨＶ））及びポリ（３−ヒドロキシ酪酸-CO−３−ヒドロキシプロピオネート）（Ｐ（３ＨＢ−３ＨＰ））等が挙げられる。本発明において、上記生分解性樹脂は、１種のみで用いても良く、また、２種以上ブレンドして用いても良い。さらに、異種樹脂による複数種類のテープを組み合わせて用いても良い。
【００１６】
本発明に用いられる延伸されたテープは、生分解性を有する紐体を包みながら皺状に成形できるものであれば良く、テープのサイズは限定されないが、一般に０．００５〜０．０５ｍｍの厚さのものが使用される。心材となる紐体の太さに応じて、また、テープの原材料により最適な延伸されたテープの厚さや幅は異なるが、太さ２．５ｍｍの紐体を用いる場合は、厚さ０．０２ｍｍ、幅１８７ｍｍのテープを２本用いると良好な手ざわり感で引張強さも大きく結束性も良い農園芸用紐が得られる。延伸されたテープの厚さ、幅及び本数は要求される紐の引張強さや太さ等の性能に応じて、自由に選択できる。本発明においては、皺状の延伸されたテープが農園芸用紐の表面付近を形成していることにより、柔軟性のあるクッションとして作用し、手ざわり感、結束性を改善している。
【００１７】
本発明では生分解性樹脂テープを延伸したことにより、引張強さを改善している。テープは、一軸２〜６倍延伸すると良好な延伸されたテープとして使用できる。２倍以下では引張強さの上昇が大きく期待できず、６倍以上に延伸すると破断や破膜が起こりやすく、安定した加工ができない。
【００１８】
本発明の農園芸用紐は、心材となる紐体の周囲に延伸された皺状のテープを巻き付け、外周面を平滑にすると手ざわり感を良くすることができる。例えば、表面を薄く融着することにより外周面を平滑にすることができる。
【００１９】
延伸されたテープに凸状または凹状のラインを付与することにより、より効果的に紐の手ざわり感及び結束性を改善することができる。凸状または凹状のラインを付与された延伸されたテープは、容易に皺を形成し、この皺が加工後の手ざわり感を良くすることに効果的に働いている。本発明に用いられる延伸されたテープは、汎用のインフレーション成形機やＴダイ押出機等のフィルム成型機と熱延伸機にて製作でき、ダイに凹凸のくさび状等の形状を付加することにより容易に凸状または凹状のラインが付与されたテープを得ることができる。得られる紐はその表面を平滑にさせており、内部のテープの皺が表面に影響し、表面にやや凹凸を与え、紐としての手ざわり感を良くしている。また、外周面を融着により平滑にする時は、成形孔の大きさ、成形孔ダイ温度、成形孔通過速度（引取速度）等の条件により、手ざわり感を調節することが可能であり、製造に際しては所望の手ざわり感が得られるように条件を設定することができる。
【００２０】
図２に示す製造装置は、簡便に確実にそして効率よく本発明品を作成させる方法を、図示したものである。請求項５に基づく農園芸用紐の製造方法を図２の製造工程に沿って以下に説明する。
【００２１】
未延伸テープ５を第１駆動ロール１４の直前に設置した刃７により二分し、第１駆動ロール１４から繰り入れ、熱延伸盤１０上を通り第２引取ロール１５によりテープを引き取ることにより、熱延伸盤１０上で延伸される。なお、テープを二分する刃の位置は延伸の途中または後でも良い。延伸されたテープ６は心材誘導治具を包むように加熱装置入り口１１へ誘導される。心材誘導治具の中央には麻紐１を通す孔が備えてあり、心材誘導治具は麻紐１が延伸されたテープ６の中央に配置されるように加熱装置入り口１１の直前に設置されている。加熱装置８内では、延伸されたテープ６と麻紐１とからなる紐状の集束体が、延伸されたテープの融点以上の温度を有する成形孔ダイを通過し、表面を薄く融着する。図３は成形孔ダイの断面図である。図３では、紐の集束体が成形孔を左から右へ移動し、その表面が融着される。その後、引取機１２により引き取り、製品３を巻き取り機１３で回収する。
【００２２】
本発明は、紐の組成が全て生分解性であり、農園芸用紐として、使用、用済み後そのまま地面に放棄しても、土壌中の細菌類によって分解され、紐の残骸を拾い集める作業が要らない。従って、作業の効率化を達成できる。なお、本発明には、生分解性、手ざわり感、結束性、又は引張強度を阻害させないものであれば、その他の添加剤、例えば、酸化防止剤、無機充填剤、着色剤を配合しても良い。また、使用する生分解性樹脂を選択することにより、所望の生分解速度をもつ紐を得ることができる。
【００２３】
本発明の農園芸用紐は手ざわり感を良くするため、延伸された生分解性樹脂テープを使用しており、発泡による手法でソフト感を得ていないため、紐としての引張強さが十分に発揮されている。本発明では、延伸された皺状のテープで包むように心材の紐に巻き付け、表面を薄く融着すること等により平滑にすることで、紐としての手ざわり感や結束性、引張強さを改善することが可能となったものである。
【実施例１】
【００２４】
生分解性樹脂として市販品の脂肪族ポリエステル樹脂であるポリブチレンサクシネート（商品名：ビオノーレ（商標）＃１００１、昭和高分子株式会社製）を、インフレーション成形機で成形加工し、未延伸テープ５（厚さ０．０４ｍｍ、幅７５０ｍｍ）を作成しておき、図２の延伸工程へ投入する。延伸工程では先に未延伸テープ５を刃７により二分し、第１駆動ロール１４に繰り入れる。表面温度８５℃に設定した熱延伸盤１０上で加熱しながら、第２引取ロール１５によりテープを４倍に延伸する。延伸されたテープは融点１１２℃（ＤＳＣ法により測定）であり、１本が厚さ０．０２ｍｍ、幅１８７ｍｍである。生分解性を有する紐体として市販品の麻紐１（商品名：ジュート・バインダー紐（太さ２．５ｍｍ）、小倉貿易株式会社製）を本発明製造装置に装着する。図２に示すように前記麻紐を包むように２本の延伸されたテープ６を加熱装置８へ誘導し、摂氏２２０℃に加熱された成形孔ダイ４（孔径６．３ｍｍ）を通して、３０ｍ／ｍｉｎの速さで引取機１２により引き取り、本発明の紐３を巻き取り機１３により得た。得られた紐は外周面が薄く融着しているため平滑で、巻き付いた皺状の延伸されたテープ２により適度な弾性を有しているため紐としての手ざわり感に優れ、引張強さが大きく、また取り扱いやすく、結束性に優れ、良好に農園芸用紐として使用することができる。使用時にバラバラに分解することがなく、紐としての実用に耐え得るものである。紐の端から心材の麻紐をつまみ出し、引き抜いたところ容易に分離することができる。実施例および比較例の評価結果を表１に示す。なお、評価項目とその評価方法および評価基準と記号は次の通りである。
【００２５】
評価項目：手ざわり感
評価方法：室温にて素手で紐を取扱い、一辺３００ｍｍの箱を十字に結束した時の手ざわり感を評価する。
評価基準と記号
○：紐の操作性が良く、取り扱いの触感も良い。
△：紐の操作性は良いが、触感がやや固い。
×：紐の腰が弱く操作性が悪い、取り扱い時に指等に擦傷ができる危険を感じる。
【００２６】
評価項目：引張強さ
評価方法：ＪＩＳ  Ｌ  １０９５  に準じて、引張強さを評価する。試験条件は、２３℃５０％Ｒ．Ｈ．、つかみ間隔（２５ｃｍ）、引張速度（３０ｃｍ／ｍｉｎ）。切断時の荷重（Ｎ）を測定する。
評価基準と記号：基準は設定せず、測定値を表示する。
【００２７】
評価項目：結束性
評価方法：一辺３００ｍｍの箱を十字に結束し、結束時の状況と結束部の結び目を評価する。
評価基準と記号
○：結び目を容易に固く締めることができ、結び目が解けない。
△：結び目を固く締めることが容易でないが、結び目が解けない。
×：結び目を固く締めることが容易ではなく、結び目が緩む危険がある。
【実施例２】
【００２８】
生分解性樹脂を市販品の脂肪族ポリエステル樹脂であるポリカプロラクトン（商品名：セルグリーン（商標）Ｐ−ＨＢ０２、ダイセル化学工業株式会社製）に換えて、実施例１と同様にして本発明の生分解性農園芸用紐を作成する。延伸されたテープは融点５４℃及び１１０℃（ＤＳＣ法により測定）である。得られた紐は紐として取り扱いやすく、結束性に優れ、結束後は強固で解け難いものである。農園芸用紐として、大きな引張強さが必要な用途に好適に使用できる。
【００２９】
比較例１として、実施例１で使用した生分解性樹脂をインフレーション成形機により、厚さ０．０２ｍｍ、幅１８７ｍｍの未延伸テープを作成し、この未延伸テープを実施例１の延伸テープと同様に扱い、延伸工程後の実施例１のようにして麻紐をくるんで複合紐を作成する。得られた紐は固く手ざわり感に乏しく、柔軟性に欠け取扱い難く、結束時に固く結ぶことが容易でなく満足できるものではない。引張強さは表１に示した通り、実施例１は８１６Nであり、比較例１は５５０Nである。本発明実施例１の紐は比較例１よりも、手ざわり感、引張強さ、結束性において優れた農園芸用紐である。
【００３０】
比較例２として、実施例１で用いた麻紐と延伸テープをそのまま使用し、加熱装置は実施例１と同じ温度２２０℃、成形孔ダイは孔径４．５ｍｍに換え、引取速度は１０ｍ／ｍｉｎに変更しゆっくり引き取り、複合紐を作成する。得られた紐は外周を樹脂で被覆されており平滑であるが、実施例１と比較し硬く紐としての手ざわり感に乏しく、結束性も満足できるものではない。紐の端から心材の麻紐をつまんで引き抜こうとしたが、抜けず、紐をカッターで縦に切断し麻紐と樹脂を観察したところ、樹脂が溶融し麻紐に付着・接着している。また、引張強さは表１に示した通り５８５Ｎであり、延伸テープが溶融したことによる引張強さ低下が著しい。
【００３１】
比較例３として、実施例１で用いた麻紐をそのまま使用し、紐として評価する。
【００３２】
【表１】
2006067936.tif 000003
【産業上の利用可能性】
【００３３】
本発明の紐は、生分解性を有する紐体と、この紐体の外周に巻き付けた生分解性樹脂からなる延伸されたテープとから構成されているため、農業用、園芸用あるいは林業用に使用されたとき、特に紐としての引張強さが大きく、また手ざわり感が良いために使い勝手が良く、かつ、結束性が良く解け難く、農園芸用紐として良好に使用できる。
【図面の簡単な説明】
【００３４】
【図１】本発明の実施例の一部切り欠き斜視図である。
【図２】本発明品の製造装置の模式図である。
【図３】本発明品の製造装置、加熱装置内の成形孔ダイの断面図である。
【符号の説明】
【００３５】
１    生分解性を有する紐体（麻紐）
２    紐体の外周に巻き付けた生分解性樹脂からなる皺状の延伸されたテープ
２１  延伸されたテープが薄く融着して平滑になった外周面
３    生分解性農園芸用紐（本発明品）
４    成形孔ダイの断面図
５    生分解性樹脂からなる未延伸テープ
６    延伸されたテープ
７    刃
８    加熱装置
９    延伸工程
１０    熱延伸盤
１１    加熱装置入り口
１２    引取機
１３    巻き取り機
１４    第１駆動ロール
１５    第２引取ロール
【図１】
2006067936.tif 000004
【図２】
2006067936.tif 000005
【図３】
2006067936.tif 000006